상기 실시 예 8 과 동일 한 방법 으로 유기 발광 소자 를 제작 하 되 , 제 1 전자 수송 층 으로 TPBi 를 0 . 5 Å / s 으로 진 공열 증착 하 여 40 nm 형성 하 고 , 제 2 전자 수송 층 ( ETL - 2 ) 으로 실시 예 1 에 따라 합성 한 N 2 - 246 NS 를 0 . 5 Å / s 으로 진 공열 증착 하 여 10 nm 형성 하 여 실시 예 10 을 제작 하 였 다 .